(57)【要約】【課題】  高い耐一酸化炭素被毒性を示す燃料電池用アノード電極触媒およびその製造方法を提供する。【解決手段】  金属酸化物担体と、該金属酸化物担体に担持された貴金属粒子と、該貴金属粒子と前記金属酸化物担体との間に位置した合金相とを有することを特徴とする燃料電池用アノード電極触媒。また、金属酸化物と貴金属塩とを混合して貴金属塩担持金属酸化物を得る第一工程と、該貴金属塩担持金属酸化物に還元雰囲気下で熱処理を施す第二工程とを有することを特徴とする燃料電池用アノード電極触媒の製造方法。【選択図】  なし【特許請求の範囲】
【請求項１】
金属酸化物担体と、該金属酸化物担体に担持された貴金属粒子と、該貴金属粒子と前記金属酸化物担体との間に位置した合金相とを有することを特徴とする燃料電池用アノード電極触媒。
【請求項２】
前記金属酸化物担体は、酸化第二スズ、三酸化二バナジウム、二酸化チタンからなる群より選ばれる少なくとも一つの金属酸化物からなり、前記貴金属粒子は、白金、パラジウム、ルテニウムからなる群より選ばれる少なくとも一つの貴金属からなることを特徴とする請求項１に記載の燃料電池用アノード電極触媒。
【請求項３】
前記金属酸化物担体は酸化第二スズからなり、前記貴金属粒子は白金またはパラジウムからなることを特徴とする請求項２に記載の燃料電池用アノード電極触媒。
【請求項４】
前記合金相は、還元雰囲気下での熱処理により形成されていることを特徴とする請求項１ないし３のいずれかに記載の燃料電池用アノード電極触媒。
【請求項５】
前記貴金属粒子１ｇあたりの一酸化炭素吸着量は、０〜０．１ｍｍｏｌであることを特徴とする請求項１ないし４のいずれかに記載の燃料電池用アノード電極触媒。
【請求項６】
前記貴金属粒子の前記金属酸化物担体への担持率は、０．５〜６０質量％であることを特徴とする請求項１ないし５のいずれかに記載の燃料電池用アノード電極触媒。
【請求項７】
前記金属酸化物担体の比表面積は、０．５〜１００ｍ２／ｇであることを特徴とする請求項１ないし６のいずれかに記載の燃料電池用アノード電極触媒。
【請求項８】
前記貴金属粒子の粒子径は、２〜１５ｎｍであることを特徴とする請求項１ないし７のいずれかに記載の燃料電池用アノード電極触媒。
【請求項９】
請求項１ないし８のいずれかに記載の燃料電池用アノード電極触媒と、カーボン系導電性担体との混合物からなることを特徴とするカーボン担持触媒。
【請求項１０】
金属酸化物と貴金属塩とを混合して貴金属塩担持金属酸化物を得る第一工程と、該貴金属塩担持金属酸化物に還元雰囲気下で熱処理を施す第二工程とを有することを特徴とする燃料電池用アノード電極触媒の製造方法。
【発明の詳細な説明】
【技術分野】
【０００１】
本発明は、燃料電池用アノード電極触媒、およびその製造方法に関するものである。
【背景技術】
【０００２】
固体高分子電解質膜型燃料電池（以下、ＰＥＦＣ）は、固体電解質型燃料電池およびリン酸型燃料電池と比較して低温で効率よく発電ができることから、車載用あるいは家庭用電源として注目されており、活発な研究が行なわれている。
この際、燃料として、コスト面で有利なガソリン、アルコール、天然ガス、灯油などを原料とする改質ガスを用いることが検討されている。また、アノード電極触媒においては、白金、パラジウム、ルテニウム等の貴金属が用いられている。
しかし、燃料として上記の改質ガスを用いる場合には、ガス中に残存している一酸化炭素によってアノード電極触媒が被毒されることにより、発電性能が著しく低下することが指摘されている。一般に、強い吸着力を有する一酸化炭素は、白金やパラジウムのような貴金属に１対１の量論比で化学吸着し、容易には脱離しないことが知られている。このように、貴金属上の活性点が一酸化炭素に占有されることが被毒であり、燃料電池用アノード触媒の性能低下、寿命短縮の主因となっている。
一方、上記の燃料から一酸化炭素をより厳密に除去するにはコストがかかる。
【０００３】
そこで、アノード電極触媒の一酸化炭素被毒に対する耐性（以下、「耐一酸化炭素被毒性」という）を向上させる研究が盛んに行なわれている。最も活発に研究されているのは白金−ルテニウム合金触媒である。
これまでに、一酸化炭素による被毒が抑制された電極触媒として、白金とルテニウム、鉄、コバルト、ニッケル、モリブデンなどを合金化させた触媒が盛んに研究されている（例えば、非特許文献１、２参照）。非特許文献１の記載によれば、白金と前記金属とを合金化することで、白金の価電子帯（５ｄ軌道）の電子密度が低下し、白金の５ｄ軌道と一酸化炭素の２π＊軌道との間のバンドギャップが拡大することにより、白金から一酸化炭素へのバックドネーションが抑制されて、白金への一酸化炭素の吸着力が弱まる。
これにより、白金に対する一酸化炭素の被覆率が減少し、白金の空サイトが増加する、すなわち、触媒の耐一酸化炭素被毒性が発現することが示されている。
この系での許容一酸化炭素濃度は、１００ｐｐｍ程度である。すなわち、燃料に含まれる一酸化炭素濃度が１００ｐｐｍ程度以下ならば、触媒は安定して活性を発揮することができる。
また、非特許文献２において、ストリッピングボルタンメトリーを利用した電気化学的な手法により、電極表面に吸着した一酸化炭素の酸化波は、単味の白金触媒の場合では＋０．５８Ｖｖｓ．ＲＨＥにおいて検出されるが、白金−ルテニウム合金触媒の場合では＋０．３６Ｖｖｓ．ＲＨＥへ低電位シフトすることが示されている。すなわち、白金触媒と比較して、白金−ルテニウム合金触媒では電極表面に吸着した一酸化炭素の酸化が促進されることによって耐一酸化炭素被毒性が発現されることが推測されている。
しかし、白金とルテニウムはいずれも高価な金属であるため、コストの大幅な低減は難しかった。
【０００４】
そこで更に、貴金属と、より安価な金属との合金化による耐被毒性触媒も盛んに研究されており、例えば、特許文献１では、１〜６０原子％のスズと、白金、パラジウムおよびルテニウムの少なくとも1種の金属との合金を含んでなる燃料電池用アノード電極触媒および該電極触媒の製造方法が記載されている。
特許文献１に記載の発明では、スズと白金との合金を含む触媒を燃料電池のアノード電極に適用したとき、一酸化炭素の含有量が１００ｐｐｍ程度の燃料であれば、これを供給しながら燃料電池を運転しても被毒による悪影響がほとんどないことが報告されている。
また、該スズ−白金合金触媒において耐一酸化炭素被毒性に貢献するのは合金相、具体的にはＰｔ３Ｓｎからなる相であり、該合金相を発現させるために、以下の手法が記載されている。
まず、従来の方法で調製されたカーボン担持白金触媒を塩化スズ溶液中に懸濁させてｐＨ調整を行ない、水酸化スズにより被覆された白金触媒を調製する。その後、溶液を加熱することで水酸化スズを酸化スズへと変換し、酸化スズ被覆白金触媒とする。これをろ過などにより分離後、水素を含む還元雰囲気中で加熱還元処理を行なうと、酸化スズにより被覆されＰｔ３Ｓｎ合金相を含むカーボン担持白金触媒が調製される。
【特許文献１】特開平７−２４６３３６号公報
【非特許文献１】「エレクトロケミストリー（Ｅｌｅｃｔｒｏｃｈｅｍｉｓｔｒｙ）」、２０００年、第６８巻、第４号、ｐ．２４４
【非特許文献２】「キャットテック（ＣＡＴＴＥＣＨ）」、（オランダ）、１９９９年、第３巻、第２号、ｐ．１０６
【発明の開示】
【発明が解決しようとする課題】
【０００５】
しかしながら、特許文献１に記載の発明において許容される燃料中の一酸化炭素濃度もまた１００ｐｐｍ程度であり、これは白金−ルテニウム合金触媒を用いた場合と同等である。
すなわち、特許文献１に記載の白金とスズとの合金触媒を用いることによって、許容される一酸化炭素濃度の上限の拡大が達成されたわけではなく、一酸化炭素による被毒の解消には至っていない。
このように、一酸化炭素に対する耐被毒性電極触媒にはより高い耐被毒性が求められているのに対し、許容される燃料中一酸化炭素上限濃度が拡大された、被毒の影響をほとんど受けない電極触媒は提供されていなかった。
また、特許文献１に記載の発明では、塩化スズの加水分解と加熱処理によりカーボン担持白金触媒上の白金に酸化スズ被膜を形成させており、この方法では調製法が煩雑な上、塩化スズ由来の塩化物イオンが触媒中に残りやすく、残存塩素による触媒性能の低下も懸念される。
【０００６】
本発明は前記課題を解決するためになされたもので、高い耐一酸化炭素被毒性を示す燃料電池用アノード電極触媒およびその製造方法を提供することを目的とする。
【課題を解決するための手段】
【０００７】
本発明の燃料電池用アノード電極触媒は、金属酸化物担体と、該金属酸化物担体に担持された貴金属粒子と、該貴金属粒子と前記金属酸化物担体との間に位置した合金相とを有することを特徴とする。
前記金属酸化物担体は、酸化第二スズ、三酸化二バナジウム、二酸化チタンからなる群より選ばれる少なくとも一つの金属酸化物からなり、前記貴金属粒子は、白金、パラジウム、ルテニウムからなる群より選ばれる少なくとも一つの貴金属からなることが好ましい。ここで、前記金属酸化物担体は酸化第二スズからなり、前記貴金属粒子は白金またはパラジウムからなることがさらに好ましい。
前記合金相は、還元雰囲気下での熱処理により形成されていることが好ましい。
前記貴金属粒子１ｇあたりの一酸化炭素吸着量は、０〜０．１ｍｍｏｌであることが好ましい。
前記貴金属粒子の前記金属酸化物担体への担持率は、０．５〜６０質量％であることが好ましい。
前記金属酸化物担体の比表面積は、０．５〜１００ｍ２／ｇであることが好ましい。
前記貴金属粒子の粒子径は、２〜１５ｎｍであることが好ましい。
本発明のカーボン担持触媒は、本発明の燃料電池用アノード電極触媒と、カーボン系導電性担体との混合物からなることを特徴とする。
【０００８】
本発明の燃料電池用アノード電極触媒の製造方法は、金属酸化物と貴金属塩とを混合して貴金属塩担持金属酸化物を得る第一工程と、該貴金属塩担持金属酸化物に還元雰囲気下で熱処理を施す第二工程とを有することを特徴とする。
【発明の効果】
【０００９】
本発明によれば、非常に高い耐一酸化炭素被毒性を有する燃料電池用アノード電極触媒およびその製造方法を提供することができる。
さらに、本発明の製造方法によれば、非常に高い耐一酸化炭素被毒性を有する燃料電池用アノード電極触媒を簡便に得ることができる。
【発明を実施するための最良の形態】
【００１０】
＜燃料電池用アノード電極触媒＞
本発明の燃料電池用アノード電極触媒（以下、「アノード電極触媒」という）は、金属酸化物担体と、該金属酸化物担体に担持された貴金属粒子と、該貴金属粒子と前記金属酸化物担体との間に位置した合金相とを有することを特徴とする。
前記金属酸化物担体としては、金属酸化物からなり、後述する貴金属粒子を担持することができるものであればよい。
前記金属酸化物担体を成す金属酸化物としては、例えば、酸化第二スズ、三酸化二バナジウム、二酸化チタン、二酸化ジルコニウム等が挙げられる。
金属酸化物は、各金属の塩化物、硝酸塩あるいはアルコキシドなどを加水分解することにより調製することもできるし、市販の金属酸化物に適当な熱処理をして用いても差し支えない。加水分解により調製する場合には、塩化物や硝酸根などの残存不純物をできるだけ除去することが好ましい。
【００１１】
金属酸化物担体の比表面積は、０．５〜１００ｍ２／ｇであることが好ましい。１〜８０ｍ２／ｇであることがさらに好ましく、３〜６０ｍ２／ｇであることが特に好ましい。
金属酸化物担体の比表面積が大きいことには差し支えはないが、調製の容易さの面で１００ｍ２／ｇ以下であることが望ましい。０．５ｍ２／ｇ未満であると、このような金属酸化物担体に担持された貴金属粒子の凝集と粒子成長により、触媒の活性低下を招く場合がある。
ここで、金属酸化物担体の比表面積は、材料である金属酸化物において定容真空計装置（（株）島津製作所製、「Ｇｅｍｉｎｉ２３７５」）を用いた窒素ガス吸着法に準拠して測定したＢＥＴ表面積として求められる。
【００１２】
前記貴金属粒子は、水素の水素イオンへの酸化を促進する触媒活性を有し、燃料電池においてアノード電極触媒として公知の貴金属からなるものであればよく、このような貴金属の合金からなるものであってもよい。
前記貴金属粒子を成す貴金属としては、例えば、白金、パラジウム、ルテニウム、白金−ルテニウム合金等が挙げられる。
【００１３】
本発明のアノード電極触媒は、前記金属酸化物担体と前記貴金属粒子との間に位置した合金相を有する。
ここで、合金相は、前記金属酸化物担体を成す金属酸化物の金属成分、例えば酸化第二スズにおけるスズと、前記貴金属粒子を成す貴金属との合金からなるものである。
なお、前記金属酸化物担体と前記貴金属粒子とを有し、これらの間に前記合金相が位置する構造は、昇温還元法（ＴＰＲ）またはＸ線回折装置（ＸＲＤ）を用いて確認することができる。
【００１４】
本発明のアノード電極触媒においては、上記の合金相が存在することにより、高い耐一酸化炭素被毒性が発現する。
ここで、耐一酸化炭素被毒性は、パルス法による一酸化炭素の吸着実験により評価することができる。一酸化炭素の吸着実験における一酸化炭素吸着量が少ないことが、耐一酸化炭素被毒性が高いことを示す。
パルス法による一酸化炭素の吸着実験は、熱伝導度検出器を備えたガスクロマトグラフを接続した常圧流通装置を用い、パルス導入した一酸化炭素の触媒への化学吸着量を求める方法によって実施することができる。
さらに、ストリッピングボルタンメトリーを利用した電気化学的な手法により、アノード電極触媒を適用したアノード電極について、水素あるいは一酸化炭素の酸化特性を検討することにより、アノード電極触媒への水素あるいは一酸化炭素の吸着を評価することができる。具体的には、ボルタモグラムにおいて一酸化炭素の酸化波が観測されることが、一酸化炭素が電極触媒に吸着していることを示す。
本発明のアノード電極触媒については、これを用いたアノード電極において水素の酸化波は観測されるが、一酸化炭素の酸化波は観測されない。このことにより、一酸化炭素がアノード電極触媒の表面に吸着していないことが示される。したがって、従来の技術、例えば白金−ルテニウム合金触媒においては一酸化炭素の酸化促進により耐一酸化炭素被毒性が発現していたのに対し、本発明のアノード電極触媒における耐一酸化炭素被毒性の発現は、合金相の形成により、貴金属粒子と金属酸化物担体との間に相互作用が発現し、一酸化炭素の貴金属粒子表面への吸着が抑制されることに起因していると推測される。
【００１５】
本発明において、前記金属酸化物担体は、酸化第二スズ、三酸化二バナジウム、二酸化チタンからなる群より選ばれる少なくとも一つの金属酸化物からなり、前記貴金属粒子は、白金、パラジウム、ルテニウムからなる群より選ばれる少なくとも一つの貴金属からなることが好ましい。
前記金属酸化物担体を成す金属酸化物として上記のものを用い、かつ、前記貴金属粒子を成す貴金属として上記のものを用いることで、合金相が、上記の金属酸化物の金属成分と、上記の貴金属との合金からなるものとなる。例えば、合金相が、化学式ＰｔＳｎ２で示される合金からなるものとなる。このような合金相により、さらに安定して耐一酸化炭素被毒性が発現する、すなわち一酸化炭素が吸着しなくなる。
【００１６】
本発明においては、前記金属酸化物担体は酸化第二スズからなり、前記貴金属粒子は白金またはパラジウムからなることがさらに好ましい。
このことによれば、前記合金相が、酸化第二スズ−白金合金または酸化第二スズ−パラジウム合金からなるものとなる。具体的には、化学式ＰｔＳｎ２、ＰｔＳｎ４、ＰｄＳｎ２、ＰｄＳｎ４等で示される合金からなるものとなる。このような合金相が存在すると、さらに高度の耐一酸化炭素被毒性が発現する。
【００１７】
前記合金相は、還元雰囲気下での熱処理により形成されていることが好ましい。還元雰囲気下での熱処理によって形成された合金相は、安定して貴金属微粒子と金属酸化物担体との間に位置したものとなっている。
【００１８】
本発明のアノード電極触媒においては、前記貴金属粒子の前記金属酸化物担体への担持率は、０．５〜６０質量％であることが好ましい。すなわち、前記金属酸化物担体１００質量％に対し、前記貴金属粒子０．５〜６０質量％が担持されていることが好ましい。
上記の担持率が０．５質量％未満であると十分な触媒活性が得られない場合があり、６０質量％を超えると耐一酸化炭素被毒性が低下する場合がある。
担持率は、触媒活性と耐一酸化炭素被毒性とのバランスの面で、さらに好ましくは１〜５５質量％、さらにより好ましくは３〜５０質量％である。
なお、上記の担持率は、ＩＣＰ分析法を用いて求めることができる。
【００１９】
前記貴金属粒子の粒子径は、２〜１５ｎｍであることが好ましい。さらに好ましくは２．５〜１２ｎｍ、さらにより好ましくは３〜１０ｎｍである。貴金属粒子の粒子径が小さいことには差し支えはないが、２ｎｍ以上であれば容易に入手することができる。１５ｎｍを超えると触媒活性の低下を招く場合がある。
なお、前記貴金属粒子の粒子径は、定容真空計装置（（株）島津製作所製、「Ｇｅｍｉｎｉ２３７５」）にて測定した前記貴金属粒子のＢＥＴ表面積を用いて、（貴金属粒子の粒子径）＝６×（貴金属粒子体積）／（貴金属粒子表面積）の関係より算出することができる。
【００２０】
本発明のアノード電極触媒は、前記貴金属粒子１ｇあたりの一酸化炭素吸着量が０〜０．１ｍｍｏｌであることが好ましい。一酸化炭素吸着量が上記の範囲であれば、改質メタノール等の燃料を用いて、充分な安定性と寿命をもって作動する燃料電池を構成することができる。
前記貴金属粒子１ｇあたりの一酸化炭素吸着量は、さらに好ましくは０〜０．０７ｍｍｏｌであり、さらにより好ましくは０〜０．０５ｍｍｏｌである。
【００２１】
本発明のアノード電極触媒は、高度の耐一酸化炭素被毒性を有する。このようなアノード電極触媒は、一酸化炭素を含有する燃料に接触した際に、一酸化炭素によって触媒の活性部位が被覆されることがなく、触媒活性を良好に保持する。
本発明のアノード電極触媒を燃料電池に適用する際、アノード電極触媒とカーボン系導電性担体とを混合して、カーボン担持触媒と成して用いることができる。カーボン担持触媒と成すことにより、集電性を向上させることができる。
カーボン系導電性担体としては、燃料電池における触媒担持用カーボンとして公知のものを用いることができ、特に限定されない。例えば、アセチレンブラック、ケッチェンブラック、ファーネスブラック、活性炭およびこれらの混合物等を用いることができる。
上記のカーボン担持触媒をガス拡散電極に保持させてアノード電極と成し、さらにカソード電極、固体高分子電解質、セパレータ等と組み合わせて固体高分子型燃料電池を構成することができる。なお、本発明のアノード電極触媒をガス拡散電極に保持させた後、上記のカーボン系導電性担体の分散液を塗布することによって、カーボン担持触媒と成してもよい。
このような燃料電池は、改質メタノール等の、一酸化炭素を含むガスを燃料としても高い発電能力を発揮する。したがって、充分な発電能力を有し、運転コストの低い燃料電池を実現することができる。
【００２２】
＜燃料電池用アノード電極触媒の製造方法＞
本発明の燃料電池用アノード電極触媒の製造方法は、金属酸化物と貴金属塩とを混合して貴金属塩担持金属酸化物を得る第一工程と、該貴金属塩担持金属酸化物に還元雰囲気下で熱処理を施す第二工程とを有することを特徴とする。
以下、本発明の製造方法を詳細に説明する。
【００２３】
まず、金属酸化物と貴金属塩とを混合して貴金属塩担持金属酸化物を得る第一工程を行う。
第一工程においては、含浸法、共沈法等の、通常の貴金属担持触媒調製に用いられる公知の方法を用いることができるが、含浸法を用いると、得られるアノード電極触媒において、より高度の耐被毒効果を発現させることができるため好ましい。このことは、含浸法の方が、貴金属塩の成分である貴金属と、金属酸化物との間に特異的な相互作用が発現しやすいことによると推定される。
【００２４】
含浸法を用いる場合、含浸の手法は、吸着法、ポアフィリング法、インシピエントウェットネス法、蒸発乾固法およびスプレー法などを用いることができ、特に限定はされない。
蒸発乾固法を用いた含浸法による場合、以下の方法で第一工程を行うことができる。
すなわち、貴金属塩の溶液（以下、「貴金属塩溶液」という）に金属酸化物を混合して混合液を調製し、この混合液を攪拌しながら加熱し、溶媒を蒸発乾固することにより、粉末状の貴金属塩担持金属酸化物、すなわち貴金属塩を担持した金属酸化物を得る。
ここで、貴金属塩溶液は、貴金属塩を水、アルコール等の溶媒に分散させて調製することができる。
【００２５】
ついで、得られた貴金属塩担持金属酸化物に還元雰囲気下で熱処理を施す第二工程を行う。
例えば、上記で得られた粉末状の貴金属塩担持金属酸化物に、水素を含有するガスの流通下において、通常１００〜７５０℃、好ましくは１５０〜７００℃、より好ましくは２００〜６５０℃の温度で、０．２時間以上、好ましくは、０．３時間以上、より好ましくは０．５時間以上の熱処理を施す。
このような第二工程を行うことにより、前記貴金属塩の塩分解が起こり、前記金属酸化物からなる金属酸化物担体と、前記貴金属塩の貴金属成分からなり、金属酸化物担体に担持された貴金属粒子と、該貴金属粒子と前記金属酸化物担体との間に位置した合金相とを有するアノード電極触媒が得られる。
ここで、合金相は、前記金属酸化物の金属成分と、前記貴金属塩の貴金属成分との合金からなる。
例えば、貴金属塩として白金塩を、金属酸化物として酸化第二スズを用い、５％の水素を含む窒素ガス気流下で４００℃、０．５時間の熱処理を行った場合、ＰｔＳｎ２およびＰｔＳｎ４からなる合金相の形成がＴＰＲまたはＸＲＤにより確認される。
【００２６】
貴金属塩としては、アノード電極触媒として公知の貴金属の塩であって、前記第一工程に供された結果、貴金属に変換されうるものであれば特に制限はなく、各貴金属の塩化物、硫酸塩、硝酸塩、アンミン錯体およびアセチルアセトナート錯体などを用いることができ、金属酸化物担体への吸着性や熱処理などによる塩分解の容易さなどを考慮し、適宜選択することができる。
例えば、白金に変換されうる貴金属塩としては、塩化白金酸、塩化白金酸ナトリウム、塩化白金酸アンモニウム、ジニトロジアンミン白金、テトラアンミン白金ジクロライド、ビスアセチルアセトナート白金などが挙げられる。
本発明の製造方法における金属酸化物、および貴金属塩の貴金属成分の好適な例は、上記＜燃料電池用アノード電極触媒＞における、金属酸化物担体を成す金属酸化物、および貴金属粒子を成す貴金属の例示とそれぞれ同様である。
【００２７】
なお、第一工程と第二工程との間に、空気雰囲気下での熱処理を行なっても差し支えない。
第一、第二工程を完了して得られたアノード電極触媒をカーボン系導電性担体と混合し分散することで、カーボン担持触媒となすことができ、これを用いて燃料電池を構成することができる。
【００２８】
以上本発明の製造方法で製造されたアノード電極触媒は、金属酸化物担体と、該金属酸化物担体に担持された貴金属粒子と、該貴金属粒子と前記金属酸化物担体との間に位置した合金相とを有するので、高度の耐一酸化炭素被毒性を有する。
このように本発明では、簡便な調製法で、一酸化炭素に対する耐被毒性が格段に向上したアノード電極触媒を製造することができる。さらに、塩化スズ等を用いないので、残存塩化物イオン等に活性が影響されない。
【実施例】
【００２９】
以下、本発明について実施例、比較例を挙げて更に具体的に説明するが、本発明は実施例に限定されるものではない。
実施例において、貴金属粒子の粒子径は、定容真空計装置（（株）島津製作所、「Ｇｅｍｉｎｉ２３７５」）にて測定した貴金属粒子のＢＥＴ表面積を用いて算出した。
触媒が吸着する一酸化炭素の量（一酸化炭素吸着量）は、パルス法による吸着実験においてガスクロマトグラフィー（ガスクロマトグラフ：「島津ＧＣ−４ＡＩＴ」、流速：４０ｍｌ／ｍｉｎ、前処理条件：４００℃にて９０％窒素／１０％ヘリウムガス流通下で３０分間、パルス吸着測定温度：２５℃）を用いて測定した。
【００３０】
ストリッピングボルタンメトリーは、電解質溶液として０．５ｍｏｌ／Ｌ硫酸水溶液を用い、作用極として触媒を塗布したグラッシーカーボン電極（ＢＡＳ社製）、対極として白金線電極、参照電極として銀／塩化銀電極をそれぞれ用いた３極式セルにより、室温にて測定した。
０．５ｍｏｌ／Ｌ硫酸水溶液に窒素ガスを１５分間バブリングさせて溶存酸素を除去した後、電極を浸し、水素ガスあるいは一酸化炭素ガスを１時間バブリングさせることにより、これらを作用電極上に吸着させた。
その後、窒素ガスを１５分間バブリングすることで、溶液中に残存している水素および一酸化炭素を除去した。引き続き、電位掃引を行ない、表面吸着種の酸化挙動を確認することにより、作用極への水素または一酸化炭素の吸着を評価した。ここで、表面吸着種の酸化電流が検出されれば、該当する吸着種が電極に吸着していることを示す。
電位の掃引は、触媒調製において貴金属塩として白金塩を用いた場合には、参照電極の電位に対して作用極の電位が、一酸化炭素吸着の評価では−０．２〜＋１．２Ｖ（ｖｓ．Ａｇ／ＡｇＣｌ）、水素吸着の評価では−０．２〜＋０．５Ｖ（ｖｓ．Ａｇ／ＡｇＣｌ）または−０．２〜＋１．０Ｖ（ｖｓ．Ａｇ／ＡｇＣｌ）の範囲で行った。貴金属塩としてパラジウム塩を用いた場合には、一酸化炭素吸着、水素吸着ともに０〜＋１．０Ｖ（ｖｓ．Ａｇ／ＡｇＣｌ）の範囲で行った。
【００３１】
［実施例１］
（触媒調製）  
貴金属塩として白金塩を用い、金属酸化物として酸化第二スズを用いて、アノード電極触媒を調製した。
まず、第一工程として、４．５質量％ジニトロジアンミン白金（田中貴金属製）溶液４．４ｇに酸化第二スズ（和光純薬製、ＢＥＴ表面積＝５．０ｍ２／ｇ）０．８ｇを添加して混合液と成し、この混合液を８０℃のスチーム上で加熱攪拌して溶媒を乾固した後、１００℃で乾燥して貴金属塩担持金属酸化物の粉末を得た。
ついで、熱処理として、得られた粉末を４００℃の空気気流下で０．５時間焼成した。
その後、４００℃の１０％水素含有窒素ガス気流下で０．５時間熱処理を施すことにより、第二工程を行った。これにより、アノード電極触媒（以下、「触媒」という。）を得た。
得られた触媒をＴＰＲ及びＸＲＤにより分析したところ、酸化第二スズからなる金属酸化物担体と、該金属酸化物担体に担持され、白金からなる貴金属粒子と、該貴金属粒子と金属酸化物担体との間に位置しＰｔＳｎ２およびＰｔＳｎ４からなる合金相とが確認された。
得られた触媒において、白金からなる貴金属粒子の担持率は、金属酸化物担体１００質量％に対し２０質量％であった。
【００３２】
（触媒物性評価）  
貴金属粒子の粒子径は、３．４ｎｍであった。
得られた触媒の一酸化炭素吸着量は、白金１ｇあたり０ｍｍｏｌ（以下、「０ｍｍｏｌ／ｇＰｔ」のように表記する。）であった。
（ストリッピングボルタンメトリー）  
上記で得られた触媒１０ｍｇをエタノール５ｍｌに分散した溶液を調製し、塗布量が０．０５７ｍｇ／ｃｍ２となるようにグラッシーカーボン電極（表面積０．０７ｃｍ２）上に滴下して乾燥させた。
その後、カーボンブラック（Ｃａｂｏｔ製「ＶｕｌｃａｎＸＣ−７２Ｒ」）からなるカーボン系導電性担体を１０ｍｇ／ｍｌの割合で含んだ１質量％イオン導電性樹脂（Ａｌｄｒｉｃｈ製「Ｎａｆｉｏｎ」）溶液２．５μｌを滴下して乾燥し、触媒を固定化した。
この電極を作用極とし、水素および一酸化炭素のストリッピングボルタンメトリーを測定した。水素については定常的に酸化波が観測されたが、一酸化炭素については酸化波が観測されなかった。すなわち、上記の電極に水素は吸着したが、一酸化炭素は吸着しなかった。
実施例１のストリッピングボルタンメトリーで得られたボルタモグラムを図１に示す。ただし、水素については電位＋０．５Ｖ（ｖｓ．Ａｇ／ＡｇＣｌ）までの範囲で測定を行った。
【００３３】
［実施例２］
貴金属塩および金属酸化物の配合量を調整することにより白金の担持率を１０質量％としたこと以外は実施例1と同様にして、触媒調製および評価を行った。得られた触媒をＴＰＲ及びＸＲＤにより分析したところ、実施例１と同様の構造が確認された。
得られた触媒の白金粒子径は３．２ｎｍであり、一酸化炭素吸着量は０ｍｍｏｌ／ｇＰｔであった。
また、得られた触媒のストリッピングボルタンメトリーでは、水素については定常的に酸化波が観測されたが、一酸化炭素については吸着が起こらず酸化波も観測されなかった。
［実施例３］
白金の担持率を４０質量％とし、熱処理を、４００℃の空気気流下に代わって２００℃において１０％水素含有窒素ガス中で行なったこと以外は、実施例1と同様にして、触媒調製および評価を行った。
得られた触媒をＴＰＲ及びＸＲＤにより分析したところ、実施例１と同様の構造が確認された。
得られた触媒の白金粒子径は６．０ｎｍであり、一酸化炭素吸着量は０ｍｍｏｌ／ｇＰｔであった。
また、得られた触媒のストリッピングボルタンメトリーでは、水素については定常的に酸化波が観測されたが、一酸化炭素については吸着が起こらず酸化波も観測されなかった。
［実施例４］
貴金属塩の溶液として４．６質量％のジニトロジアンミンパラジウム（田中貴金属製）水溶液を用いたこと以外は実施例１と同様にして、触媒調製および評価を行った。パラジウムの担持率は２０質量％であった。得られた触媒をＴＰＲ及びＸＲＤにより分析したところ、貴金属粒子がパラジウムからなり、合金相がＰｄＳｎ２、ＰｄＳｎ４からなるものであった以外は実施例１と同様の構造が確認された。
得られた触媒において、パラジウムからなる貴金属粒子の粒子径は１０．６ｎｍであり、一酸化炭素吸着量は０ｍｍｏｌ／ｇＰｄであった。
また、得られた触媒のストリッピングボルタンメトリーでは、水素については定常的に酸化波が観測されたが、一酸化炭素については吸着が起こらず酸化波も観測されなかった。
【００３４】
［比較例１］
評価用の触媒として、２００℃の１０％水素含有窒素ガス気流下で０．５時間熱処理した市販の２０質量％白金担持カーボン触媒（Ｊｏｈｎｓｏｎ  Ｍａｔｔｈｅｙ社製）を用いたこと以外は実施例１と同様にして、触媒の評価を行った。
この触媒をＴＰＲ及びＸＲＤにより分析したところ、白金結晶に特有の構造が確認された。
該触媒の白金粒子径は２．５ｎｍであり、一酸化炭素吸着量は２．１ｍｍｏｌ／ｇＰｔであった。
また、該触媒のストリッピングボルタンメトリーでは、水素については定常的に酸化波が観測され、一酸化炭素についても＋０．６１Ｖ（ｖｓ．Ａｇ／ＡｇＣｌ）において吸着一酸化炭素に由来する酸化波が観測された。
比較例２で得られたボルタモグラムを図２に示す。ただし、水素については電位＋１．０Ｖ（ｖｓ．Ａｇ／ＡｇＣｌ）までの範囲で測定を行った。
［比較例２］
評価用の触媒として、２００℃の１０％水素含有窒素ガス気流下で０．５時間熱処理した市販の５０質量％白金担持カーボン触媒（田中貴金属製）を用いたこと以外は実施例１と同様にして、触媒の評価を行った。
この触媒をＴＰＲ及びＸＲＤにより分析したところ、比較例１と同様の構造が確認された。
該触媒の白金粒子径は２．９ｎｍであり、一酸化炭素吸着量は１．９ｍｍｏｌ／ｇＰｔであった。
［比較例３］
酸化第二スズ（和光純薬製）からなる金属酸化物のみを用いて貴金属粒子を用いず、第二工程を行わなかった以外は実施例１と同様にして、触媒調製および評価を行った。該触媒の一酸化炭素吸着量は、触媒１ｇあたり０ｍｍｏｌであった。
得られた触媒をＴＰＲ及びＸＲＤにより分析したところ、酸化第二スズに特有の構造が確認された。
得られたストリッピングボルタンメトリーでは、水素および一酸化炭素のいずれの場合にも吸着種の酸化波は観測されなかった。
［比較例４］
触媒の熱処理を４００℃における空気気流下のみで行い、第二工程を行わなかったこと以外は実施例1と同様にして、触媒調製および評価を行った。該触媒の白金粒子径は３．４ｎｍであった。パルス法では、一酸化炭素の触媒への吸着が観測された。しかしながら、吸着された一酸化炭素は触媒表面の酸素により二酸化炭素に変換されてしまったため、一酸化炭素吸着量を求めることはできなかった。
得られた触媒をＸＲＤにより分析したところ、白金と酸化第二スズとの間に位置する合金相は観測されず、酸化第二スズに特有の構造が確認された。ＴＰＲ分析を行うと、４００℃付近に、ＴＰＲにおいて白金と酸化第二スズとの合金が形成されたことに由来する水素消費が観測された。
得られた触媒のストリッピングボルタンメトリーでは、水素については定常的に酸化波が観測され、一酸化炭素についても＋０．５５Ｖ（ｖｓ．Ａｇ／ＡｇＣｌ）において吸着一酸化炭素に由来する酸化波が観測された。
【００３５】
図１に示されるように、実施例１の燃料電池用アノード電極触媒は、一酸化炭素についての酸化波が観測されなかったことから、一酸化炭素の吸着が起こりにくく、非常に高い耐一酸化炭素被毒性を発現していることが明らかになった。
しかし、金属酸化物担体と、該金属酸化物担体に担持された貴金属粒子と、該貴金属粒子と金属酸化物担体との間に位置する合金相とを有する構造が確認されなかった比較例１では、図２に示されるように、一酸化炭素の酸化波が観測されたことから、一酸化炭素の作用極への吸着が発生していることが明らかになった。
また、実施例１、２によれば、非常に高い耐一酸化炭素被毒性を有する燃料電池用アノード電極触媒を調製することができたのに対し、金属酸化物と貴金属塩とを材料として用いなかった比較例１、２、および第二工程を行わなかった比較例３、４では、一酸化炭素の作用極への吸着が発生した。
【産業上の利用可能性】
【００３６】
本発明の燃料電池用アノード電極触媒を有する燃料電池は、燃料として、ガソリン改質ガス、アルコール改質ガス、灯油改質ガス等を特別の処置を施さずに用いて、安定かつ高寿命に作動させることができるので、燃料選択肢の拡幅、改質プロセスのコストダウンなどの観点から、より実用的な燃料電池として好適である。
【図面の簡単な説明】
【００３７】
【図１】実施例１における水素、一酸化炭素についてのストリッピングボルタンメトリーのボルタモグラムである。
【図２】比較例１における水素、一酸化炭素についてのストリッピングボルタンメトリーのボルタモグラムである。
【図１】
2005085607.tif 000002
【図２】
2005085607.tif 000003